(57)【特許請求の範囲】
【請求項１】
非磁性材料によるカード基体上に磁気記録部が形成された磁気記録媒体において、前記磁気記録部に形成された磁性層は、前記カード基体側から順に、加圧により保磁力が変化しない磁性体による磁性層と、加圧によって保磁力が低下し加圧から開放されたときに元の保磁力に復帰する磁性体による磁性層とが積層されてなり、前記加圧によって保磁力が低下し加圧から開放されたときに元の保磁力に復帰する磁性体による磁性層は、加圧しない状態では磁気シールド層としての役割を果たすことを特徴とする磁気記録媒体。
【請求項２】
請求項１記載の磁気記録媒体への磁気記録方法であって、磁気記録は、前記磁気記録媒体が磁気ヘッドに加圧された状態で前記加圧によって保磁力が低下し加圧から開放されたときに元の保磁力に復帰する磁性体による磁性層の保磁力が低下したときに、前記加圧により保磁力が変化しない磁性体による磁性層に対して行われることを特徴とする磁気記録媒体への磁気記録方法。
【請求項３】
請求項２において、前記磁気ヘッドによる加圧の範囲は０．１〜１０ＭＰａであり、そのときに加圧によって保磁力が低下し加圧から開放されたときに元の保磁力に復帰する磁性体の保磁力は非加圧時の８５〜１０％に低下することを特徴とする磁気記録媒体への磁気記録方法。
【発明の詳細な説明】
【技術分野】
【０００１】
本発明は、磁気記録媒体及び磁気記録媒体への書込み読取り方法に関し、詳しくは、外部磁界の影響を受けにくい磁気記録媒体と、この磁気記録媒体への書込み読取り方法に関する。
【背景技術】
【０００２】
磁気記録媒体は、例えば、オーディオ業界では音声記録用としてカセットテープやミニディスク、画像記録用としてビデオテープ等で、また、ビジネス分野では流通業界におけるクレジットカード、金融機関における銀行カード、交通機関における切符やプリペイドカード等で広く使用されている。
【０００３】
現在流通している磁気記録媒体（以下、磁気カードともいう）は、ＩＳＯ（Ｉｎｔｅｒｎａｔｉｏｎａｌ  Ｏｒｇａｎｉｚａｔｉｏｎ ｆｏｒ Ｓｔａｎｄａｒｄｉｚａｔｉｏｎ）及びＪＩＳ（Ｊａｐａｎ  Ｉｎｄｕｓｔｒｉａｌ  Ｓｔａｎｄａｒｄ）によって詳細な規格が定められており、カードメーカは、この規格に則ってカードを作製している。
また、ＪＩＳでは金融機関で使用されている磁気カードについて、早くから外部磁界に対する影響に配慮して磁気カードに使用される磁気材料の保磁力を、オーディオ業界などで使用されている磁気記録媒体の保磁力の２倍以上に設定した。
しかしながら、磁気カードの磁気記録部に使用されている磁性体よりも保磁力が大きな磁気製品が日常で使用されているために、磁気カードに記録された磁気情報が消去されるトラブルが絶えない。
そこで、クレジットカード等に適用されている磁気記録部も、ＩＳＯ規格で（ＪＩＳ規格でも）見直しが行われ、ＩＳＯ／ＩＥＣ７８１１−６（１９９６年に制定）では、磁気カードの磁気記録部に使用される磁性材料は１３９ｋＡ／ｍ（１７５０エルステッド）、または、２１８ｋＡ／ｍ（２７５０エルステッド）の保磁力を有するものを使用することとした。
【０００４】
上述のように、ＩＳＯ／ＩＥＣ７８１１−６で新しい規格が制定されても、市場では従来のカードが流通しており、保磁力が低い磁性体を使用した磁気カードが全て回収されて新しく入れ替えられない限り日常使用されている磁石によるトラブルは無くならない。
【０００５】
一方、銀行で使用されている磁気通帳などは、銀行間における互換性を必要としないために、磁気記録部を低保磁力部と高保磁力部の積層構造とした磁気通帳が提案されている（例えば、特許文献１参照）。
また、磁気記録部を低保磁力磁性層と高保磁力磁性層の２層構造とし、低保磁力磁性層に記録されたデータをダミーとして使用する方法等も提案されている。
【先行技術文献】
【特許文献】
【０００６】
【特許文献１】特開２００６−６５６０３号公報
【発明の概要】
【発明が解決しようとする課題】
【０００７】
銀行で使用されている磁気カードの保磁力を高めに設定する要請が、カードメーカや装置メーカに寄せられているが、現状では磁気特性の変更は実施されていない。
本発明は、このような課題を解決するためになされたものであり、従来の読取り／書込み装置がそのまま使用でき、外部磁界に対して安全な、高保磁力磁気記録媒体及び記録媒体への書込み読取り方法を提供することを目的とするものである。
【課題を解決するための手段】
【０００８】
前記課題の目的を達成するために、本発明の磁気記録媒体の第一の態様は、非磁性材料によるカード基体上に磁気記録部が形成された磁気記録媒体において、前記磁気記録部に形成された磁性層は、前記カード基体側から順に、加圧により保磁力が変化しない磁性体による磁性層（２１）と、加圧によって保磁力が低下し加圧から開放されたときに元の保磁力に復帰する磁性体による磁性層（２）とが積層されてなり、前記加圧によって保磁力が低下し加圧から開放されたときに元の保磁力に復帰する磁性体による磁性層（２）は、加圧しない状態では磁気シールド層としての役割を果たすことを特徴とするものである。
【０００９】
また、第二の態様は、第一の態様の磁気記録媒体への磁気記録方法であって、磁気記録は、前記磁気記録媒体が磁気ヘッドに加圧された状態で前記加圧によって保磁力が低下し加圧から開放されたときに元の保磁力に復帰する磁性体による磁性層（２）の保磁力が低下したときに、前記加圧により保磁力が変化しない磁性体による磁性層（２１）に対して行われることを特徴とするものである。
【００１１】
また、第三の態様は、第二の態様の磁気記録方法において、前記磁気ヘッドによる加圧の範囲は０．１〜１０ＭＰａであり、そのときに加圧によって保磁力が低下し加圧から開放されたときに元の保磁力に復帰する磁性体による磁性層（２）の保磁力は非加圧時の８５〜１０％に低下することを特徴とするものである。
【発明の効果】
【００１３】
１）本発明の磁気記録媒体によれば、カード利用者は、ハンドバックの留め金や、事務用品の磁石、携帯電話などによる外部磁界に影響されないカードとして取り扱うことができる。
２）本発明の磁気記録媒体への磁気記録方法によれば、従来から使用されているＡＴＭ等の読取／書込み装置がそのまま利用できる。
【図面の簡単な説明】
【００１４】
【図１】本実施形態の磁気記録媒体及び磁気記録媒体への磁気記録方法の一例について説明するための図である。
【図２】図１のＡ−Ａ線断面の一例について説明するための図である。
【図３】図１のＡ−Ａ線断面の他の一例について説明するための図である。
【図４】加圧によって保磁力が低下し加圧から開放されたときに元の保磁力に復帰する磁性体による磁気記録部の磁気記録時の保磁力及び出力特性について説明するための図である。
【図５】加圧によって保磁力が低下し加圧から開放されたときに元の保磁力に復帰する磁性体のシールド効果の一例について説明するための図である。
【図６】磁気記録部の電磁変換特性について説明するための図。
【発明を実施するための形態】
【００１５】
以下、図面を参照して、本実施形態の磁気記録媒体及び磁気記録媒体への磁気記録方法の一例について説明する。
多くの磁気カード（磁気記録媒体）１は、図１に示すように、非磁性材料によるカード基体上に磁気記録部２が形成され、磁気記録部が形成された面と同一面に「ＡＢＣ銀行  キャッシュカード」のようなカード名やロゴ等の印刷情報３が形成されている。また、磁気記録部が形成された面と同一面に「１２３−０−４５６７８９」のようなエンボス文字等によるカード情報４が形成されている。
磁気記録部２は、カードデザインなどによって隠され、磁気記録部の存在が視認できないようになっている場合もある。このようなカードをＪＩＳ  ＩＩ型カードと称し、銀行のキャッシュカードなどに使用されている。
【００１６】
図示しないが、前述のＪＩＳ  ＩＩ型カードとは異なり、非磁性材料によるカード基体上に磁気記録部が形成され、磁気記録部が形成された面と逆面にカード名やロゴ等の印刷情報が形成され、エンボス文字等によってカード情報が形成されている磁気カードが使用されている。このようなカードをＪＩＳ  Ｉ型カードと称し、クレジットカードや日本以外の銀行カードなどに使用されている。
ＪＩＳ  Ｉ型カードの多くは、磁気記録部はＪＩＳ  ＩＩ型カードより幅が広く、磁性材料がむき出しで形成されている。
【００１７】
図２を参照して、図１のＡ−Ａ線断面の一例について説明する。
本実施形態の磁気カード１のカード基体１００は、コアシート１２の両面にカバーシート１１，１２が積層され、カバーシート１１の表出面上に磁性層２が形成され、多くは、カバーシート１１と磁性層２の表出面が同じ高さになっている。
図示しないが、前述のように磁性層２の表出面がカードデザインなどによって隠され、磁気記録部の存在が視認できないようになっている場合もある。
図１で説明した印刷情報３は、通常コアシート１２の表面に印刷され、印刷面を保護するためにカバーシート１１を貼り合わせる。
裏面の印刷も同様、通常コアシート１２の裏面に印刷され、印刷面を保護するためにカバーシート１３を貼り合わせる。
【００１８】
ここで、本実施形態の磁気記録媒体への磁気記録方法の一例について説明する。
磁性層２は、加圧によって保磁力が低下し、加圧から開放されたときに元の保磁力に復帰する磁性体で構成されている。図示しないが、磁気記録装置に磁気カード１が挿入され、磁気記録装置内のカード搬送ローラで磁気カード１が搬送されると、磁性層２の表出面に磁気記録ヘッドが接触し、接触圧１〜２Ｍｐａで加圧しながら磁気情報を記録して行く。
磁性層２は磁気記録ヘッドが接触した瞬間、磁性体の保磁力が加圧により２５〜２２％に低下し、低下した保磁力の状態で磁気記録が行われる。
磁気カードに形成された磁性体は、磁気記録を終えて磁気カードが磁気ヘッドの加圧状態から開放された瞬間に元の保磁力に復帰して磁気記録装置から外に排出される。
磁気カードは磁気記録装置に挿入される前、および、磁気記録装置から排出された後は高い保磁力を有する磁気カードとして取り扱われる。
【００１９】
図３を参照して、図１のＡ−Ａ線断面の他の一例について説明する。
本実施形態の磁気カード１のカード基体１００は、コアシート１２の両面にカバーシート１１，１２が積層され、カバーシート１１の表出面上に磁性層２及び磁性層２１が形成され、多くは、カバーシート１１と磁性層２の表出面が同じ高さになっている。
図示しないが、前述のように磁性層２の表出面がカードデザインなどによって隠され、磁気記録部の存在が視認できないようになっている場合もある。また、磁性層２はカード全面に塗布されていてもよく、磁気記録部の遮蔽層としての役割を持たせてもよい。
図１で説明した印刷情報３は、通常コアシート１２の表面に印刷され、印刷面を保護するためにカバーシート１１を貼り合わせる。
裏面の印刷も同様、通常コアシート１２の裏面に印刷され、印刷面を保護するためにカバーシート１３を貼り合わせる。
【００２０】
磁性層２は、加圧によって保磁力が低下し、加圧から開放されたときに元の保磁力に復帰する磁性体で構成されている。また、磁性層２１は、加圧により保磁力が変化しない磁性体で構成されている。
磁気記録装置に磁気カード１が挿入され、磁気記録装置内のカード搬送ローラで磁気カード１が搬送されると、磁性層２の表出面に磁気記録ヘッドが接触し、接触圧０．１〜１０Ｍｐａで加圧されながら磁気情報が記録されて行く。
磁性層２は磁気記録ヘッドが接触した瞬間、磁性体の保磁力が加圧により８５〜１０％に低下し、低下した保磁力の状態で磁性層２の裏側（コアシート１２側）に形成された加圧により保磁力が変化しない磁性層２１に磁気記録が行われる。
磁気カードに形成された磁性層２は、磁気記録を終えて磁気カードが磁気ヘッドの加圧状態から開放された瞬間に元の保磁力に復帰して磁気記録装置から外に排出される。
【００２１】
加圧により保磁力が変化する磁性体による磁性層２は、磁性層２１に比べ低保磁力で形成され、磁性層２１に対して磁気シールド層としての役割を果たす。
磁気カードは磁気記録装置に挿入される前、磁気記録装置から排出された後は磁気シールド性を有する磁気カードとして取り扱われる。
【００２２】
図４、図６を参照して、加圧によって保磁力が低下し加圧から開放されたときに元の保磁力に復帰する磁性体による磁気記録部の磁気記録時の保磁力及び出力特性について説明する。図６において、縦軸は、（再生出力電圧／基準せん頭出力電圧）×１００で、横軸は、（印加磁界／基準磁界）×１００である。
以下、保磁力「１」Ｏｅは「０．０７９３」ｋＡ／ｍであるが、以下の説明では、保磁力「１」Ｏｅを「０．０８」ｋＡ／ｍで説明する。
図４に示す表１の比較例１は、保磁力が５２ｋＡ／ｍ（６５０Ｏｅ）で加圧により保磁力が変化しない磁性体により磁性層が形成された磁気カードである。
また、比較例２は、保磁力が２２０ｋＡ／ｍ（２７５０Ｏｅ）で加圧により保磁力が変化しない磁性体により磁性層が形成された磁気カードである。
また、実施例は、加圧前は保磁力が２２０ｋＡ／ｍ（２７５０Ｏｅ）で１ＭＰａの力で加圧すると保磁力が５２ｋＡ／ｍ（６５０Ｏｅ）に低下する磁性体で磁性層が形成された磁気カードである（加圧から開放されたときには、保磁力が２２０ｋＡ／ｍに復帰する）。
ここで、比較例１や比較例２などに使用される磁気カードには、加圧により保磁力が変化しない磁性体が使用されているが、厳密には多少保磁力が低下するものもある。
しかし、本実施形態の「加圧によって保磁力が低下し加圧から開放されたときに元の保磁力に復帰する磁性体」に比べると、その変化の大きさは微小なものであるために、ここでは、「保磁力が変化しない磁性体」と記載している。
【００２３】
比較例１，２及び実施例の磁性層は、何れも残留磁束（φｒ）が１．５×１０ｎＷｂ／ｃｍ（１．５Ｍｘ／ｃｍ）であった。
また、図６に示すピーク時の８０％を示す記録電流値は、表中には記載していないが、比較例１では３０ｍＡ、比較例２では１５０ｍＡ、実施例では３０ｍＡであった。
ＪＩＳでは、図６に示す矩形６の枠内で記録し、その出力信号電圧５は、矩形６の枠内に入らなければならないことに定められており、前記ピーク時の８０％を示す前記記録電流値から比較例１，実施例の最適書込み電流値を１０５ｍＡ、比較例２の最適書込み電流値を５２５ｍＡとした。前記最適書込み電流値は何れも、ピーク時の８０％を示す前記記録電流値の３．５倍の電流値となっている。
【００２４】
磁気読取り／書込み装置によって、前記書込み電流で各磁気カードにオール「１」信号を書き込み、出力波形を測定した結果、出力電圧は表１の「磁気出力」の「記録時」の欄に記載の通りであった。
次に、それぞれの記録部の表面を保磁力８０ｋＡ／ｍ（１０００Ｏｅ）の永久磁石で２往復なぞって、再度磁気読取り／書込み装置によって出力波形を測定した。
測定結果は、表１に示す通りで、比較例１の磁気カードからは出力は得られなかった。
また、比較例２の最適書込み電流値（保磁力２２０ｋＡ／ｍの磁気カードの最適書込み電流値５２５ｍＡ）で記録した磁気カードからと、実施例の低保磁力用書込み電流値（保磁力５２ｋＡ／ｍの磁気カードの最適書込み電流値１０５ｍＡ）で記録した磁気カードからは正常な出力（５Ｖ）が得られ、何れの磁気カードにも出力の低下は見られなかった。
つまり、比較例１は、１０５ｍＡで良好に記録できるが磁石で消磁してしまい、情報を読み出せず、比較例２は磁石による消磁こそ起こらないが、良好に記録するには高電流値５２５ｍＡが必要であった。低記録電流で記録でき、磁石による消磁も起こらないものは実施例のみであった。
【００２５】
図５、図６を参照して、加圧によって保磁力が低下し加圧から開放されたときに元の保磁力に復帰する磁性体（以下、この磁性体による磁性層をシールド層ともいう）のシールド効果の一例について説明する。
比較例１，２には図２で説明したシールド層が無い磁気カードの例である。実施例は図３で説明したシールド層を設けた磁気カードの例である。
【００２６】
比較例１，２及び実施例の磁気カードに図４で説明した磁気読取り／書込み装置によって、前記書込み電流で各磁気カードにオール「１」信号を書き込み、出力波形を測定した。
その結果は、表２の「磁気出力」の「記録時」の欄に記載の通りであった。
次に、それぞれの記録部の表面を保磁力８０ｋＡ／ｍ（１０００Ｏｅ）の永久磁石で２往復なぞって、再度磁気読取り／書込み装置によって出力波形を測定した。
測定結果は、出力電圧は表２に示す通りで、比較例１の磁気カードからは出力波形は得られなかった。
また、比較例２の最適書込み電流値（保磁力２２０ｋＡ／ｍの磁気カードの最適書込み電流値５２５ｍＡ）で記録した磁気カードからと、実施例の低保磁力用書込み電流値（保磁力５２ｋＡ／ｍの磁気カードの最適書込み電流値１０５ｍＡ）で記録した磁気カードからは正常な出力（５Ｖ）が得られ、何れの磁気カードにも出力の低下は見られなかった。
つまり、比較例１は、１０５ｍＡで良好に記録できるが磁石で消磁してしまい、情報を読み出せず、比較例２は磁石による消磁こそ起こらないが、良好に記録するには高電流値５２５ｍＡが必要であった。低記録電流で記録でき、磁石による消磁も起こらないものは実施例のみであった。
【００２７】
磁気ヘッド圧の測定装置及び測定条件について説明する。
磁気ヘッド圧力の測定には、磁気カード（カード基体の厚さは、０．７６ｍｍ）の磁気記録部が形成された面に富士写真フィルム株式会社製のプレスケールＬＬＷ（極低圧用）を貼り付け測定した。前記プレスケールの発色部を富士写真フィルム株式会社製プレスケール専用濃度計ＦＰＤ−３０５、富士写真フィルム株式会社製プレスケール専用圧力換算機ＦＰＤ−３０６で測定し、圧力値を求めた。なお、本実施形態で使用した磁気読取り／書込み装置の磁気ヘッド圧力は１ＭＰａであった。
【００２８】
（材料）
以下、本実施形態の磁気記録媒体に使用される材料について説明する。
１）カード基体に使用される材料例。
例えば、ポリ塩化ビニル樹脂、非晶質ポリエチレンテレフタレート樹脂（ＰＥＴＧ）、ポリ乳酸樹脂、トリアセテート樹脂、ポリプロピレン樹脂、ポリカーボネート樹脂等のプラスチック類、アルミニウム等の非鉄金属、紙等から適宜選択して使用する。
２）加圧によって保磁力が低下し加圧から開放されたときに元の保磁力に復帰する磁性体に使用される材料例。
例えば、γ−Ｆｅ2Ｏ3、Ｃｏ被着Ｆｅ2Ｏ3、Ｆｅ3Ｏ4、Ｃｏ−Ｃｒ、Ｃｏ−Ｎｉ、Ｂａフェライト、Ｓｒフェライト等公知の磁性粉を溶剤により溶解された結合剤中に分散させて磁性体を形成する。
３）結合材に使用される材料例。
ブチラール樹脂、塩化ビニル／酢酸ビニル共重合体樹脂、ウレタン樹脂、ポリエステル樹脂、セルロース樹脂、アクリル樹脂、スチレン／マレイン酸共重合体樹脂等から適宜選択して使用する。また、必要に応じてニトリルゴム等のゴム系樹脂あるいはウレタンエラストマー等を添加することができる。また、磁性材料分散材として、必要に応じ、界面活性剤、シランカップリング剤、可塑剤、カーボン等の顔料を添加する。
【００２９】
（磁性層の形成）
ポリエチレンテレフタレートフィルム、ポリイミドフィルム等、耐熱・耐溶剤性フィルムに、グラビアコーター、ロールコーター、ナイフエッジコータ等の公知の塗布装置により塗布する。
塗布装置内で、磁気材料を配向する場合は、例えば、永久磁石の間、ソレノイドコイルの中を通過させ配向した後、乾燥装置を通過させて塗料を乾燥させる。
また、高抗磁力の磁性材料を用いて、真空蒸着法、スパッタリング法、めっき法等により形成することもできる。
前述の方法でキャリアフィルム上に塗布された磁性層は、キャリアフィルムと共に所定の幅にスリットされて、熱転写等の方法で、カード基体（カバーシート）に転写される。
【産業上の利用可能性】
【００３０】
外部磁界の影響を受け難くした、例えば、金融機関で使用されている磁気カード、流通業界で使用されているクレジットカード等に利用できる。
【符号の説明】
【００３１】
１，１０  磁気記録媒体
２      磁気記録部、磁性層
３      印刷情報
４      カード情報
５      出力信号電圧５
６      矩形
１１，１３  カバーシート
１２    コアシート
２１    加圧により保磁力が変化しない磁性体による磁性層
１００  カード基体
【図１】
0005445183.tif 000002
【図２】
0005445183.tif 000003
【図３】
0005445183.tif 000004
【図４】
0005445183.tif 000005
【図５】
0005445183.tif 000006
【図６】
0005445183.tif 000007